(57)【特許請求の範囲】
【請求項１】
親水性を示す版材表面を有する印刷用版材の、前記版材表面に塗布する塗布液であって、
光触媒を含むとともに、加熱処理により前記版材表面に反応ないし固着される性質と、前記光触媒のバンドギャップエネルギーよりも高いエネルギーをもつ活性光を照射することにより該光触媒の作用により分解される性質とを併せ持つ熱可塑性の樹脂微粒子を含むことを特徴とする印刷用版材用塗布液。
【請求項２】
前記樹脂微粒子は、前記光触媒を微粒子状とした光触媒微粒子を含有することを特徴とする請求項１に記載の印刷用版材用塗布液。
【請求項３】
前記樹脂微粒子が、アクリル系樹脂、スチレン系樹脂、スチレン・アクリル系樹脂、ウレタン系樹脂、フェノール系樹脂、エチレン系樹脂、ビニル系樹脂のうちから選択された少なくとも一の樹脂から構成されていることを特徴とする請求項１又は請求項２に記載の印刷用版材用塗布液。
【請求項４】
前記印刷用版材用塗布液が水系であることを特徴とする請求項１〜３の何れかに記載の印刷用版材用塗布液。
【請求項５】
前記印刷用版材用塗布液が溶剤系であることを特徴とする請求項１〜３の何れかに記載の印刷用版材用塗布液。
【請求項６】
前記光触媒が酸化チタン光触媒であることを特徴とする請求項１〜５の何れかに記載の印刷用版材用塗布液。
【請求項７】
前記酸化チタン光触媒が、アナターゼ型であることを特徴とする請求項６に記載の印刷用版材用塗布液。
【請求項８】
前記光触媒微粒子の一次粒子径が５０ｎｍ以下であることを特徴とする請求項２〜７の何れかに記載の印刷用版材用塗布液。
【請求項９】
請求項１〜８の何れかに記載の印刷用版材用塗布液を、版材表面に塗布した塗布層を有することを特徴とする印刷用版材。
【請求項１０】
前記版材表面は、光触媒を含み該光触媒のバンドギャップエネルギーよりも高いエネルギーをもつ活性光を照射することにより親水性を示すことを特徴とする請求項９に記載の印刷用版材。
【請求項１１】
前記版材表面に含まれる光触媒が、酸化チタン光触媒であることを特徴とする請求項１０に記載の印刷用版材。
【請求項１２】
前記酸化チタン光触媒が、アナターゼ型であることを特徴とする請求項１１に記載の印刷用版材。
【請求項１３】
前記版材表面に含まれる光触媒が、一次粒子径が５０ｎｍ以下の微粒子状をなしていることを特徴とする請求項１０〜１２の何れかに記載の印刷用版材。
【請求項１４】
請求項１０〜１３の何れかに記載の印刷用版材の、前記版材表面の少なくとも一部に疎水性の画線部を形成する、印刷用版材の作製方法であって、
請求項１〜８の何れかに記載の印刷用版材用塗布液を前記版材表面に塗布する疎水化剤塗布工程と、
前記版材表面の少なくとも一部を加熱処理して疎水性の画線部を形成する画線部書き込み工程と、
前記版材表面の前記画線部以外の部分に塗布された前記樹脂微粒子を除去する疎水化剤除去工程と、
を有することを特徴とする印刷用版材の作製方法。
【請求項１５】
前記画線部書き込み工程が、前記光触媒のバンドギャップエネルギーより低いエネルギーをもつ不活性光を照射することにより、該光のエネルギーで前記樹脂微粒子を加熱溶融させてフィルム状にするとともに、前記版材表面に反応ないし固着させて画線部を書き込む工程であることを特徴とする請求項１４に記載の印刷用版材の作製方法。
【請求項１６】
前記疎水化剤除去工程が、印刷開始初期における前記樹脂微粒子を、インキの粘着力及び／または湿し水の洗浄作用により前記版材表面から除去する工程であることを特徴とする請求項１４又は請求項１５に記載の印刷用版材の作製方法。
【請求項１７】
請求項１４〜１６の何れかに記載の印刷用版材の作製方法により作製された印刷用版材を再生させる方法であって、
印刷終了後に版材表面からインキを除去するインキ除去工程と、
該版材表面に前記活性光を照射して前記画線部を分解して除去し、前記版材表面を親水化させて再生する再生工程と、
を有することを特徴とする印刷用版材の再生方法。
【請求項１８】
請求項１４〜１６の何れかに記載の印刷用版材の作製方法により作製された印刷用版材を再生させる方法であって、
印刷終了後に前記版材表面からインキを除去するインキ除去工程と、
該版材表面に前記活性光を照射して疎水性画線部を分解して除去する操作と、洗浄液で前記版面を洗浄する操作とを、同時に行なうか、あるいは交互に繰り返して行い、前記版材表面を親水化させて再生する再生工程と、
を有することを特徴とする印刷用版材の再生方法。
【発明の詳細な説明】
【０００１】
【発明の属する技術分野】
本発明は、再生使用可能な印刷用版材に用いる疎水化剤塗布液、再生使用可能な印刷用版材、印刷用版材の作製方法及び再生方法に関する。
【０００２】
【従来の技術】
印刷技術一般として、昨今、印刷工程のデジタル化が進行しつつある。これは、パソコンで画像、原稿を作成したり、スキャナ等で画像を読み込むことにより当該画像データをデジタル化し、このデジタルデータから直接印刷用版を製作するというものである。このことによって、印刷工程全体の省力化が図れるとともに、高精細な印刷を行うことが容易になる。
【０００３】
従来、印刷に用いる版としては、陽極酸化アルミを親水性の非画線部とし、その表面上に感光性樹脂を硬化させて形成した疎水性の画線部を有する、いわゆるＰＳ版(Presensitized Plate)が一般的に用いられてきた。このＰＳ版を用いて印刷用版を作成するには複数の工程が必要であり、このため版の製作には時間がかかり、コストも高くなるため、印刷工程の時間短縮および印刷の低コスト化を推進しにくい状況である。特に少部数の印刷においては印刷コストアップの要因となっている。また、ＰＳ版では現像液による現像工程を必要とし、手間がかかるだけでなく、現像廃液の処理が環境汚染防止という観点から重要な課題となっている。
【０００４】
さらに、ＰＳ版では、一般に原画像が穿設されたフィルムを版面に密着させて露光する方法が用いられており、デジタルデータから直接版を作成し印刷工程のデジタル化を進めるうえで印刷用版の作成が障害となっている。また、一つの絵柄の印刷が終わると、版を交換して次の印刷を行わなければならなず、版は使い捨てにされていた。
【０００５】
【発明が解決しようとする課題】
上記ＰＳ版の欠点に対して、印刷工程のデジタル化に対応し、さらに現像工程を省略できる方法が提案され商品化されているものもある。例えば、特開昭６３―１０２９３６号公報では、液体インクジェットプリンタのインクとして感光樹脂を含むインクを用い、これを印刷製版材に噴射し、その後で、光照射により、画像部を硬化させることを特徴とする製版方法が開示されている。また、特開平ら１１―２５４６３３号公報には、固体インクを吐出するインクジェットヘッドによりカラーオフセット印刷用刷版を作成する方法が開示されている。
【０００６】
さらにまた、ＰＥＴ（ポリエチレンテレフタレート）フィルム上にカーボンブラックなどのレーザ吸収層、さらにその上にシリコン樹脂層を塗布したものに、レーザ光線で画像を書き込むことによりレーザ吸収層を発熱させ、その熱によりシリコン樹脂層を焼き飛ばして印刷用版を作成する方法。あるいは、アルミ版の上に親油性のレーザ吸収層を塗布し、さらにその上に塗布した親水層を前記と同様にレーザ光線で焼き飛ばして印刷用版とする方法、などが知られている。
この他にも、親水性ポリマーを版材として使用し、画像露光により照射部を親油化させ版を作成する手段も提案されている。
しかし、このような方法では、デジタルデータから直接版を作成することは可能であるが、一つの絵柄の印刷が終わると新しい版に交換しなければ次の印刷が出来ず、従って、一度使った版は廃棄されることに変わりはない。
【０００７】
さらにまた、例えば、特開平１０―２５００２７号公報においては、酸化チタン光触媒を用いた潜像版下、潜像版下の製造方法、及び潜像版下を有する印刷装置が、また特開平１１―１４７３６０号公報においても、光触媒を用いた版材によるオフセット印刷法が開示されている。しかし、これらは、いずれも画像書き込みには光触媒を活性化させる光、すなわち実質的に紫外線を用い、加熱処理で光触媒を疎水化して版を再生する方法を提案している。また、特開平１１―１０５２３４号公報で開示された平版印刷版の作成方法では、光触媒を活性光、すなわち紫外線で親水化した後、ヒートモード描画にて画線部を書き込む方法を提案している。
しかし、東大・藤嶋教授、橋本教授らにより加熱処理で酸化チタン光触媒は親水化することが確認されており［三邊ら「酸化チタン表面の構造変化に伴う光励起親水化現象の挙動に関する研究」、光機能材料研究会第５回シンポジウム「光触媒反応の最近の展開」資料、（１９９８）ｐ．１２４−１２５］、これによれば、上記各公開公報で開示された方法では、版の再生利用あるいは、版の作成は不可能である。
【０００８】
先に、本発明者らは、上記事情に鑑み、デジタルデータから直接版を作成することができ、現像工程・現像液を必要としないで実用上十分な画質を有し、かつ版材を再生し繰り返し使用することが可能な印刷用版材および該版材を用いた印刷システムを提案した。例えば、特開２０００−６２３３５に記載の発明においては、版材表面に酸化チタン光触媒を有する印刷用版材を用いて、この版材表面に有機化合物等からなる疎水性の画線部を形成し、親水性の非画線部とともに印刷画像を形成する。印刷後には、紫外線等の活性光を照射すれば、酸化チタン光触媒の作用により画線部を分解除去するとともに版材表面を親水化することができる。
しかし、版材表面の光触媒のみで、画線部すなわち有機化合物等をほぼ完全に分解除去するには、時間がかかるという欠点がある。特に、インキ等の高分子化合物が薄い層状をなして版材表面上に残存している場合等には、分解除去には多大な時間を要し、その結果、高画質の印刷を迅速に行い得ないこととなっていた。
本発明者らは、版への画像書き込み時間、版再生時間、画像の解像度を向上させることを目的に更に鋭意研究をおこない、本発明に至ったものである。
【０００９】
本発明は、上記事情に鑑みてなされたもので、デジタルデータから直接版を作製することができ、現像工程・現像液を必要としないで実用上十分な画質を有し、かつ版材を再生し繰り返し使用することを可能とするとともに、版の作製及び再生のサイクルを迅速化することができる、印刷用版材用塗布液、印刷用版材、印刷用版材の作製方法、再生方法を提供することを目的とする。
【００１０】
【課題を解決するための手段】
本発明は、前記の課題を解決するために以下の手段をとった。
すなわち、請求項１に記載の発明は、親水性を示す版材表面を有する印刷用版材の、前記版材表面に塗布する塗布液であって、光触媒を含むとともに、加熱処理により前記版材表面に反応ないし固着される性質と、前記光触媒のバンドギャップエネルギーよりも高いエネルギーをもつ活性光を照射することにより該光触媒の作用により分解される性質とを併せ持つ熱可塑性の樹脂微粒子を含むことを特徴とする。
【００１１】
このように、印刷用版材用塗布液に光触媒を含有させるようにしているので、樹脂微粒子を加熱処理して版材表面に反応ないし固着させて疎水性の画線部を形成した際には、この画線部は、内部に光触媒が分散された状態となる。そのため、画線部を構成する熱可塑性樹脂と光触媒との接触面積を広くでき、活性光の照射時には、画線部は内部から分解除去されていくので、画線部の分解時間すなわち印刷用版材の再生時間を短縮することができる。
【００１２】
請求項２に記載の発明は、請求項１に記載の印刷用版材用塗布液であって、前記樹脂微粒子は、前記光触媒を微粒子状とした光触媒微粒子を含有することを特徴とする。
【００１３】
このように、樹脂微粒子が光触媒微粒子を含有するようにすれば、画線部を形成した際に、画線部内部に光触媒をより均一に分散させることができる。
【００１４】
請求項３に記載の発明は、請求項１又は請求項２に記載の印刷用版材用塗布液であって、前記樹脂微粒子が、アクリル系樹脂、スチレン系樹脂、スチレン・アクリル系樹脂、ウレタン系樹脂、フェノール系樹脂、エチレン系樹脂、ビニル系樹脂のうちから選択された少なくとも一の樹脂から構成されていることを特徴とする。
【００１５】
こうした熱可塑性樹脂を用いれば、常温では版材表面との反応ないし固着は実質的に起こらず、加熱処理した際にのみ的確に反応ないし固着させることができるとともに、光触媒の作用によってほぼ完全に分解除去することができる。
【００１６】
請求項４に記載の発明は、請求項１〜３の何れかに記載の印刷用版材用塗布液であって、前記印刷用版材用塗布液が水系であることを特徴とする。
ここで言う水系の基準としては、塗布する段階で塗布液中の有機溶剤含有量が３０ｗｔ％以下である。
【００１７】
請求項５に記載の発明は、請求項１〜３の何れかに記載の印刷用版材用塗布液であって、前記印刷用版材用塗布液が溶剤系であることを特徴とする。
ここで言う溶剤系の基準としては、塗布する段階で塗布液中の有機溶剤含有量が３０ｗｔ％を越えるものである。
【００１８】
請求項６に記載の発明は、請求項１〜５の何れかに記載の印刷用版材用塗布液であって、前記光触媒が酸化チタン光触媒であることを特徴とする。
【００１９】
請求項７に記載の発明は、請求項６に記載の印刷用版材用塗布液であって、前記酸化チタン光触媒が、アナターゼ型であることを特徴とする。
【００２０】
請求項８に記載の発明は、請求項２〜７の何れかに記載の印刷用版材用塗布液であって、前記光触媒微粒子の一次粒子径が５０ｎｍ以下であることを特徴とする。
【００２１】
このように、光触媒をアナターゼ型の酸化チタン光触媒とし、その粒径すなわち一次粒子径を５０ｎｍ以下とすれば、光触媒活性を極めて高いものとすることができる。
【００２２】
請求項９に記載の発明は、印刷用版材であって、請求項１〜８の何れかに記載の印刷用版材用塗布液を、版材表面に塗布した塗布層を有することを特徴とする。
【００２３】
請求項１０に記載の発明は、請求項９に記載の印刷用版材であって、前記版材表面は、光触媒を含み該光触媒のバンドギャップエネルギーよりも高いエネルギーをもつ活性光を照射することにより親水性を示すことを特徴とする。
【００２４】
印刷用版材の版材表面に、活性光を照射することにより、その照射面を親水性に変換することが可能である。これは、光触媒が親水化する作用によるものである。そして、当該親水性に変換された面は湿し水が優先的に付着し、疎水性インキが付着しない非画線部として機能する。この親水性の版材表面に、光触媒と、熱可塑性の樹脂微粒子とを含む塗布液を塗布し、必要に応じて室温程度の温度で乾燥させる。塗布後、あるいは室温乾燥後は、前記樹脂微粒子は親水性の版材表面に弱い付着力で付着しているだけであるが、版面温度が５０℃以上、好ましくは１００℃以上に加熱されると、前記樹脂微粒子は溶融しフィルム状になるとともに、親水性版材表面と反応ないし固着することで、光触媒を含有する強固な疎水性画線部を形成するようになる。
そして、光触媒のバンドギャップエネルギーよりも高いエネルギーをもつ活性光、例えば紫外線を版材表面に照射すれば、版材表面に含有されている光触媒と、画線部に含有されている光触媒微粒子との双方の光触媒の作用によって、画線部は極めて短時間でほぼ完全に分解・除去されるとともに、版材表面を親水化させることができる。
【００２５】
請求項１１に記載の発明は、請求項１０に記載の印刷用版材であって、前記版材表面に含まれる光触媒が、酸化チタン光触媒であることを特徴とする。
【００２６】
請求項１２に記載の発明は、請求項１１に記載の印刷用版材であって、前記酸化チタン光触媒が、アナターゼ型であることを特徴とする。
【００２７】
請求項１３に記載の発明は、請求項１０〜１２の何れかに記載の印刷用版材であって、前記版材表面に含まれる光触媒が、一次粒子径が５０ｎｍ以下の微粒子状をなしていることを特徴とする。
【００２８】
請求項１４に記載の発明は、請求項１０〜１３の何れかに記載の印刷用版材の、前記版材表面の少なくとも一部に疎水性の画線部を形成する、印刷用版材の作製方法であって、請求項１〜８の何れかに記載の印刷用版材用塗布液を前記版材表面に塗布する疎水化剤塗布工程と、前記版材表面の少なくとも一部を加熱処理して疎水性の画線部を形成する画線部書き込み工程と、前記版材表面の前記画線部以外の部分に塗布された前記樹脂微粒子を除去する疎水化剤除去工程と、を有することを特徴とする。
【００２９】
請求項１５に記載の発明は、請求項１４に記載の印刷用版材の作製方法であって、前記画線部書き込み工程が、前記光触媒のバンドギャップエネルギーより低いエネルギーをもつ不活性光を照射することにより、該光のエネルギーで前記樹脂微粒子を加熱溶融させてフィルム状にするとともに、前記版材表面に反応ないし固着させて画線部を書き込む工程であることを特徴とする。
ここでいう、不活性光とは、具体的には、可視光、赤外光などであるが、加熱の効率の点からは赤外光が好ましい。
【００３０】
請求項１６に記載の発明は、請求項１４又は請求項１５に記載の印刷用版材の作製方法であって、前記疎水化剤除去工程が、印刷開始初期における前記樹脂微粒子を、インキの粘着力及び／または湿し水の洗浄作用により前記版材表面から除去する工程であることを特徴とする。
疎水性の画線部以外の樹脂微粒子を除去することで、印刷用版材用塗布液を塗布する前の親水性の版材表面が露出するため、疎水性画線部と親水性非画線部が版面状に形成され、印刷版としての機能を発揮することが可能となる。
【００３１】
請求項１７に記載の発明は、請求項１４〜１６の何れかに記載の印刷用版材の作製方法により作製された印刷用版材を再生させる方法であって、印刷終了後に版材表面からインキを除去するインキ除去工程と、該版材表面に前記活性光を照射して前記画線部を分解して除去し、前記版材表面を親水化させて再生する再生工程と、を有することを特徴とする。
このように、印刷終了後、版材表面のインキを除去した後、版材表面に活性光を照射することで、光触媒の作用により前記樹脂微粒子が溶融してできたフィルム状の画線部が分解され、版材表面を印刷用版材用塗布液の塗布前の状態に再生することが可能である。本再生方法によれば、活性光照射によって版材表面は容易に再生されるため、版材の再生処理に要する時間短縮、再生コストの低減に有効である。
【００３２】
請求項１８に記載の発明は、請求項１４〜１６の何れかに記載の印刷用版材の作製方法により作製された印刷用版材を再生させる方法であって、印刷終了後に前記版材表面からインキを除去するインキ除去工程と、該版材表面に前記活性光を照射して疎水性画線部を分解して除去する操作と、洗浄液で前記版面を洗浄する操作とを、同時に行なうか、あるいは交互に繰り返して行い、前記版材表面を親水化させて再生する再生工程と、を有することを特徴とする。
このように、活性光の照射と、洗浄液で版材表面を洗浄する操作を繰り返せば、光触媒による分解作用と洗浄液による洗浄作用の相乗効果により、版材表面は更に容易に再生されるため、版材の再生処理に要する時間短縮、再生コストの低減に更に有効である。
【００３３】
【発明の実施の形態】
以下では本発明の実施の形態について、図を参照して説明する。
図３は、本実施形態に係わる印刷用版材の表面を示す断面図を示している。この印刷用版材（版材）Ｐは、基材１と、中間層２と、コート層３と、コート層３表面（版材表面、版面）上の少なくとも一部分に形成されたフィルム層（画線部）４ａと、から、基本的に構成されている。
この図において、基材１は、アルミニウムやステンレス等の金属、ポリマーフィルムなどで構成されている。ただし、基材１の材質は、これらアルミニウムやステンレス等の金属あるいはポリマーフィルムに限定されるものではない。
【００３４】
基材１の表面上には、中間層２が形成されている。中間層２としては、例えば、シリカ（ＳｉＯ２）、シリコーン樹脂、シリコーンゴム等のシリコーン系化合物がその材質として利用される。そのうち特に、シリコーン樹脂としては、シリコーンアルキド、シリコーンウレタン、シリコーンエポキシ、シリコーンアクリル、シリコーンポリエステル等が使用される。この中間層２は、基材１と後述するコート層３との付着を確実なものとならしめるため、また密着性を向上させるために形成されているものである。さらにまた、後述する光触媒層形成のため加熱処理する際に、基材１から不純物が熱拡散して光触媒層に混入し、光触媒活性を低下させることを防ぐ効果がある。基材１とコート層３の間に、必要により中間層２を介することにより、コート層３の付着強度を十分に保つことが可能となる。ただし、基材１とコート層３との付着強度が十分に確保できる場合には、中間層２はなくてもさしつかえない。さらに、基材１がポリマーフィルムなどの場合は、必要に応じて基材１の保護のために形成されることもある。
【００３５】
中間層２上には、光触媒としての酸化チタン光触媒を含むコート層３が形成されている。このコート層３表面は、光触媒のバンドギャップエネルギーより高いエネルギーをもつ活性光、例えば紫外線を照射することによって高い親水性を示すようになる。この性質は、酸化チタン光触媒の備える性質に依るものである。
図４は、紫外線照射により親水性を示しているコート層３が露出した状態を表している。この親水性を示すコート層３の露出により、印刷用版材Ｐの非画線部を形成することが可能となる。
【００３６】
このコート層３には、前記性質、親水特性を維持する為、あるいは当該コート層３の強度や基材１との密着性を向上させることを目的として、次に示す様な物質を添加したものとして良い。この物質とは、例えば、シリカ、シリカゾル、オルガノシラン、シリコン樹脂等のシリカ系化合物、また、ジルコニウム、アルミニウム、チタニウム等の金属酸化物又は金属水酸化物、さらにはフッ素系樹脂を挙げることができる。
酸化チタン光触媒としては、ルチル型、アナターゼ型、ブルッカイト型があるが、本実施形態においてはいずれも利用可能であり、それらの混合物を用いてもよいが、光触媒活性を考慮すると、アナターゼ型が好ましい。また、後述するように、前記活性光照射下で画線部を分解する光触媒性能を高くするためには、酸化チタン光触媒の粒子径はある程度小さい方が好ましく、具体的に酸化チタン光触媒の粒径（一次粒子径）は５０ｎｍ以下、さらに好ましくは粒径１０ｎｍ以下であることが好ましい。このような、コート層３に含有されている酸化チタン光触媒微粒子の図示は省略する。
なお、光触媒としては酸化チタン光触媒が好適であるが、これに限定されるものではない。
【００３７】
本実施形態において使用可能でかつ市販されている酸化チタン光触媒を具体的に列挙すれば、石原産業製のＳＴ−０１、ＳＴ−２１、その加工品ＳＴ−Ｋ０１、ＳＴ−Ｋ０３、水分散タイプＳＴＳ−０１、ＳＴＳ−０２、ＳＴＳ−２１、また、堺化学工業製のＳＳＰ−２５、ＳＳＰ−２０，ＳＳＰ−Ｍ、ＣＳＢ、ＣＳＢ−Ｍ、塗料タイプのＬＡＣＴｌ−０１、ＬＡＣＴＩ−０３−Ａ、テイカ製の光触媒用酸化チタンコーティング液ＴＫＳ−２０１、ＴＫＳ−２０２、ＴＫＣ−３０１、ＴＫＣ−３０２、ＴＫＣ−３０３、ＴＫＣ−３０４、ＴＫＣ−３０５、ＴＫＣ−３５１、ＴＫＣ−３５２、光触媒用酸化チタンゾルＴＫＳ−２０１、ＴＫＳ−２０２、ＴＫＳ−２０３、ＴＫＳ−２５１、アリテックス製のＰＴＡ、ＴＯ、ＴＰＸ、等を挙げることができる。ただし、これらの酸化チタン光触媒以外にあっても適用可能なことは、もちろんである。
【００３８】
また、コート層３の膜厚は、０．０１〜５μｍの範囲内にあることが好ましい。というのは、膜厚があまりに小さければ、前記した性質を十分に生かすことが困難となるし、また、膜厚があまりに大きければ、コート層３がヒビ割れしやすくなり、耐刷性低下の要因となるためである。なお、このヒビ割れは膜厚が１０μｍを越えるようなときに顕著に観察されるから、前記範囲を緩和するとしても当該１０μｍをその上限として認識する必要がある。また、実際上は０．０３〜１μｍ程度の膜厚とするのが、より好ましい。
【００３９】
さらに、このコート層３の形成方法としては、ゾル塗布法、有機チタネート法、蒸着法等を適宜選択して形成すればよい。このとき例えば、ゾル塗布法を採用するのであれば、それに用いられる塗布液には、酸化チタン光触媒およびコート層３の強度や基材１との密着性を向上させる前記各種の物質の他に、溶剤、架橋剤、界面活性剤等を添加しても良い。また塗布液は、常温乾燥タイプでも加熱乾燥タイプでも良いが、後者の方がより好ましい。というのは、加熱によりコート層３の強度を高めた方が、版の耐刷性を向上させるのに有利となるからである。また例えば、真空中で金属基板上へ蒸着法にて不定形の酸化チタン光触媒層を成長させた後、加熱処理により結晶化させる方法などにより、高い強度をもつコート層３を作製することも可能である。
【００４０】
フィルム層４ａは、フィルム状となった熱可塑性樹脂から構成されており、コート層３と反応ないし固着されることで、コート層３表面上の少なくとも一部分に形成されている。このフィルム層４ａは、後述するように、疎水性の画線部として機能する。その形成方法としては、水や有機溶剤といった液体中に樹脂微粒子を分散させた塗布液（印刷用版材用塗布液）をコート層３に塗布し、必要に応じて適宜乾燥させた後に、図２に示すような、コート層３表面に付着した樹脂微粒子ｔからなる塗布層４を部分的に加熱して溶融させ、コート層３表面に反応ないし固着させる方法を採用している。
【００４１】
なお、ここで言う「樹脂微粒子」とは、「加熱処理により溶融してフィルム状になるとともに、コート層の表面と反応ないし固着する性質と、光触媒のバンドギャップエネルギーにより高いエネルギーをもつ活性光を照射することで、光触媒の作用により分解される性質とを併せ持ち、且つ、内部に光触媒微粒子を含む」熱可塑性の樹脂微粒子である。この樹脂微粒子は、加熱により溶融しフィルム化すると伴に、版材表面の親水性部分と反応もしくは強く固着し親水性表面に疎水性を付与する作用を有する、すなわち疎水化剤として作用する一方、常温では前記反応もしくは固着が実質的に起らないものがよい。ここで「反応ないし固着」とは、版材表面として印刷時にも十分な強度を保ちうる程度に、加熱溶融後にコート層３表面と密着することを指し、コート層３との間で何らかの化学反応を生じていると否とを問わず、物理的結合によるか化学的結合によるかを問わない。
【００４２】
樹脂微粒子ｔは、図１に示すように、熱可塑性樹脂ｒと、この熱可塑性樹脂ｒの内部に分散された光触媒微粒子（光触媒）ｃとから構成されている。この光触媒微粒子ｃは、上述したコート層３に含まれる光触媒と同様のものが好ましい。すなわち、アナターゼ型の酸化チタン光触媒であって、一次粒子径が５０ｎｍ以下、より好ましくは１０ｎｍ以下の微粒子となっていることが好ましい。
【００４３】
熱可塑性樹脂ｒとしては、種々の樹脂が知られているが、本実施形態において疎水化剤として作用させるには、（メタ）アクリル酸、（メタ）アクリル酸エステルなどのアクリル系樹脂、α−メチルスチレンなどのスチレン系樹脂、スチレン・アクリル酸、スチレン・アクリル酸エステルなどのスチレン・アクリル系樹脂、ウレタン系樹脂、フェノール系樹脂、エチレン、エチレン・アクリル酸、エチレン・アクリル酸エステル、エチレン酢酸ビニル、変性エチレン酢酸ビニル樹などのエチレン系樹脂、酢酸ビニル、プロピオン酸ビニル、ポリビニルアルコール、ポリビニルエーテルなどのビニル系樹脂が好適である。これらの樹脂を単独で用いてもよいし、必要に応じて混合して用いても良いことは言うまでも無い。さらに、これらの樹脂は、分解時に塩素化合物などの有害成分を生成しないという利点がある。
【００４４】
また、樹脂微粒子を含む塗布液は、水系または溶剤系で調製することができる。なお、「水系」の基準としては、塗布する段階での液中の有機溶剤含有量が３０ｗｔ％以下であり、また「溶剤系」の基準としては、塗布する段階での液中の有機溶剤含有量が３０ｗｔ％を越えるものである。ここで用いる有機溶剤としては、樹脂微粒子が使用環境温度で実質的に溶解せず、粒子状で分散可能なものであればよい。
水系、溶剤系ともに、樹脂微粒子の分散性を向上させるための界面活性剤、また塗布を容易にする為に、液の粘度を調整するための添加剤などを含んでいても良いことは言うまでもない。
さらに、樹脂微粒子を含む液には、いわゆるエマルジョンやラテックスが含まれることは言うまでもない。
以下、こうした性質を有する「樹脂微粒子を含む塗布液」を、「印刷用版材用塗布液」又は単に「塗布液」、あるいは「疎水化剤」ということとする。
【００４５】
以下では、本発明による印刷用版材Ｐの作製方法と再生方法について説明する。印刷用版材Ｐの作製方法は、「疎水化剤塗布工程」、「画線部書き込み工程」及び「疎水化剤除去工程」からなる。また、印刷用版材Ｐの再生方法は、「インキ除去工程」及び「再生工程」からなる。
【００４６】
先ず、印刷用版材Ｐの作製方法について説明する。図５に、版の作製と再生の概念図を示す。
なお、以下において「版の作製」とは、印刷用版材用塗布液を疎水化剤として版材表面上に塗布した後、該版材表面の少なくとも一部をデジタルデータに基づいて加熱処理して疎水性画線部を形成し、加熱処理されなかった版材表面上の樹脂微粒子を除去することを言うものとする。
【００４７】
まず、コート層３表面に活性光を照射し、印刷用版材Ｐの版材表面全面を、図４に示すような状態、すなわち水Ｗの接触角が１０°前後の親水性表面となるような状態を現出させる。この活性光とは、より具体的には、波長３８０ｎｍ以下の光を含む紫外線である。
そして、疎水化剤塗布工程として、この親水性のコート層３表面に前記疎水化剤（図５においては符号４Ｌで示す）を塗布し、必要に応じて室温程度の温度で乾燥させる。図５（ａ）は、疎水化剤を塗布した状態を示している。また、図２は、疎水化剤４Ｌを塗布して、コート層３表面上に付着した樹脂微粒子ｔでコート層３が覆われて、塗布層４が形成されている状態を示している。
コート層３表面のこの状態を「版作製時の初期状態」という。なお、上記でいう「版作製時の初期状態」とは、実際上の印刷工程におけるその開始時とみなしてよい。より具体的にいえば、ある与えられた任意の画像に関して、それをデジタル化したデータが既に用意されていて、これを版材上に書き込みしようとするときの状態を指すものとみなせる。
【００４８】
上記状態となっている、塗布層４に覆われたコート層３表面に対して、画線部書き込み工程として、画線部を書き込む。
この画線部は、画像に関するデジタルデータに準拠して、そのデータに対応するように行われる。なお、ここでいう画線部とは水の接触角が５０°以上、好ましくは８０°以上の疎水性部分であり、印刷用の疎水性インキが容易に付着し、一方、湿し水の付着は困難な状態になっている。
この疎水性の画線部を画像データに基づいて現出させる方法として、塗布層４を加熱し、樹脂微粒子ｔを溶融させてフィルム化させるとともに、コート層３表面に反応ないし固着させる方法が好適である。画線部を加熱した後、加熱されなかった部分の樹脂微粒子ｔを除去することにより、非画線部を現出させ、版を作製することができる。
【００４９】
加熱溶融された部分の樹脂微粒子ｔは、図３に示すように、フィルム状となってコート層３上に反応ないし固着されて、フィルム層４ａを形成する。このフィルム層４ａは、疎水性の画線部として機能する。一方、加熱溶融されなかった部分の樹脂微粒子ｔは、図２に示すように、コート層３上に付着しただけの状態のままであり、後述するように、コート層３表面上から除去されて、図４に示すように親水性のコート層３表面が露出する。
【００５０】
こうした加熱方法としては、前記不活性光を照射することにより、加熱処理を行なうのが好ましい。この「不活性光」としては、具体的には、赤外線が挙げられる。こうした不活性光を照射すれば、樹脂微粒子ｔを分解することなく溶融してフィルム化させるとともに、コート層３上に反応ないし固着させることができる。
ここでは、図５（ｃ）に示す様に、赤外線書き込みヘッド６を用いた赤外照射によって、少なくとも一部の樹脂微粒子ｔを加熱溶解してフィルム化させるとともに、コート層３表面に反応あるいは固着させて、画線部すなわちフィルム層４ａを形成するようにしている。
なお、樹脂微粒子ｔに含有されている光触媒微粒子ｃは、赤外線照射によっては何等変化せず、また活性化もされないので、図３に示すように、ほぼそのままの状態でフィルム層４の内部に含有されることとなる。
【００５１】
画線部を形成した後、図５（ｄ）に示すように、印刷開始直後の段階で、画線部の書き込みをしなかった部分、すなわち加熱溶融されなかった部分の樹脂微粒子ｔを、インキの粘着力および／または湿し水の洗浄作用により、版材表面つまりコート層３表面上から除去して、非画線部を現出させる。なお、インキ、紙あるいは湿し水の図示は省略する。これで、図５（ｄ）に示すように、コート層３表面への画線部（フィルム層４ａ）と非画線部５の形成が完了し、印刷可能な状態となる。
【００５２】
なお、熱可塑性の塗布層４を加熱し、疎水性の画線部を画像データに基づいて現出させる方法としては、ここでは、光で画線部を書き込んで光のエネルギーで加熱するように構成した例を示しているが、他の構成、例えばサーマルヘッドによる塗布層４の直接加熱であってもよいことは、いうまでもない。
【００５３】
上記までの処理が終了したら、版材表面に湿し水および印刷用の疎水性インキと湿し水を混合した、いわゆる乳化インキを塗布する。すると、例えば図６に示すような、印刷用版が製作されたことになる。
この図において、網掛けされた部分は、樹脂微粒子ｔが加熱溶融されてフィルム化するとともに、光触媒を含むコート層３表面と反応もしくは固着して形成された部分、すなわち疎水性の画線部４ａに、疎水性インキが付着した状態を示している。残りの白地の部分、すなわち親水性の非画線部には、湿し水が優先的に付着する一方、疎水性インキははじかれて付着しなかった状態を示している。このように絵柄が浮かび上がることにより、コート層３表面は、印刷用版材としての機能を有することになる。この後、通常の印刷工程を実行し、これを終了させる。
【００５４】
次に、印刷用版材Ｐの再生方法について説明する。
なお、以下において「版の再生」とは、少なくとも一部が疎水性を示し残りが親水性を示す版材表面を、全面均一に親水化した後、この親水性の版材表面に疎水化剤を塗布し、必要に応じて室温程度の温度で乾燥させることによって、再び「版作製時の初期状態」に復活させることをいうものとする。
【００５５】
まず、インキ除去工程として、印刷終了後のコート層３表面に付着したインキ、湿し水、紙粉などを拭き取る。
その後、再生工程として、少なくとも一部が疎水性を示すコート層３表面全面に、活性光を照射する。こうすることで、コート層３に含有されている光触媒と、フィルム層４ａに含有されている光触媒微粒子ｃとの双方の光触媒の作用によって、画線部であるフィルム層４ａは短時間でほぼ完全に分解・除去されて、コート層３表面全面を水Ｗの接触角が１０°前後の親水性表面とする、すなわち図４に示す状態とすることが可能である。
【００５６】
前記活性光、例えば紫外線を照射することによって、コート層３表面に存在する画線部を分解・除去し、かつ高い親水性を有するという性質は、酸化チタン光触媒を用いることにより達成することができる。ここでは、図５（ｅ）に示すように、紫外線照射ランプ８を用いて、紫外線照射のみで画線部を分解し、コート層３の親水性表面を露出させる場合を示している。
紫外線照射により全面親水性に回復したコート層３表面に、疎水化剤を再度常温で塗布し、必要に応じて室温程度の温度で乾燥させることによって、版作製時の初期状態に戻すことが可能である。
【００５７】
また、コート層３表面全面に、活性光を照射して画線部を分解する操作と、水または水を含む洗浄液でコート層表面を洗浄する操作を同時に行なうか、あるいは交互に繰り返すことにより、さらに容易にコート層３表面全面を水の接触角が１０°前後の親水性表面とすることが可能である。
【００５８】
以上説明したことを、まとめて示しているのが図７に示したグラフである。これは、横軸に時間（あるいは操作）、縦軸に版材表面の水の接触角をとったグラフであって、本実施形態における印刷用版材に関して、そのコート層３表面の接触角（すなわち、疎水、親水状態）が時間あるいは操作に伴ってどのように変化するかを示したものである。この図において、破線（点ａ，ａ’を起点とする時間方向の破線）は非画線部と画線部の区別がつかない状態のコート層３表面、一点鎖線は非画線部５を、実線は画線部４を、各々示している。
【００５９】
まず、コート層３表面に紫外線を照射して、コート層３表面の、水の接触角が１０°前後、好ましくは１０°以下の高い親水性を示すようにしておく。
最初に、疎水化剤塗布工程（Ａの工程）として、コート層３表面に疎水化剤を塗布し（点ａ）、その後、必要があれば液を室温程度の常温で乾燥させる。図５は乾燥工程を必要としない場合を示す。疎水化剤を塗布し終わった状態が、つまり「版作製時の初期状態」である（点ｂ）。
【００６０】
次に、画線部書き込み工程（Ｂの工程）として、コート層３表面上の疎水化剤塗布面の画線部相当部分を加熱処理して、画線部の書き込みを開始する（点ｂ）。こうすることによって、樹脂微粒子ｔは加熱処理されて溶融しフィルム化すると伴に、コート層３表面と反応または固着し、画線部は高い疎水性を示すようになる。一方、非画線部では、樹脂微粒子と版材表面との反応または固着は実質的に起らず、画線部書き込み前と同じ状態を維持する。
画線部書き込みが完了したら、疎水化剤除去工程（Ｃの工程）として、印刷直後の段階で、非画線部の樹脂微粒子ｔをインキの粘着力および／または湿し水の洗浄作用により、コート層３表面から除去開始する（点ｃ）。すなわち、非画線部として、親水性のコート層３表面を露出させる。これにより、コート層３表面は、樹脂微粒子が溶融してコート層３と反応ないし固着して形成された疎水性の画線部（フィルム層４ａ）と、樹脂微粒子ｔが除去された親水性の非画線部が現出し、版として機能することができるようになる。
非画線部の樹脂微粒子ｔの除去が完了した後、印刷工程（Ｄの工程）として、印刷を開始することになる（点ｄ）。
【００６１】
印刷が終了すると、インキ除去工程（Ｅの工程）として、コート層３表面のインキ、汚れなどを拭き取ってクリーニングを開始する（点ｅ）。
クリーニング完了後、すなわちインキの拭き取りが完了した後に、再生工程（Ｆの工程）として、コート層３表面への紫外線照射を開始する。こうすることにより、疎水性の画線部であるフィルム層４ａを分解・除去し、コート層３表面を再び親水性に戻す。
この後、次の疎水化剤塗布工程（Ａ'の工程）として、再び疎水化剤を塗布する（点ａ’）ことにより、「版作製時の初期状態」に戻ることになり、この印刷用版材は再利用に供されることになる。
【００６２】
なお、上記の印刷、版の作製及び再生を印刷機上で行なうためには、図８に示すような印刷機１０を用いるのが好ましい。すなわち、この印刷機１０は、版胴１１を中心として、その周囲に版クリーニング装置１２、紫外線照射装置（再生装置）１３、疎水化剤塗布装置１４、乾燥装置１５、画線部書き込み装置（不活性光照射装置）１６、インキングローラ１７、湿し水供給装置１８およびブランケット胴１９を備えたものとなっている。印刷用版材Ｐは、版胴１１に巻き付けられて設置されている（図８において図示略）。
【００６３】
版クリーニング装置１２は、印刷終了後のコート層３上のインキ、湿し水、紙粉などを除去するものである。
紫外線照射装置（再生装置）１３は、紫外線をコート層３表面に照射することで、画線部を形成するフィルム層４ａを分解除去するとともに、コート層３表面を親水化させるためのものである。
疎水化剤塗布装置１４は、疎水化剤をコート層３表面のほぼ全面に塗布するものである。
乾燥装置１５は、印刷用版材Ｐを乾燥させるものであり、コート層３上に塗布された疎水化剤を乾燥させて、塗布層４を容易に形成させることもできる。
画線部書き込み装置１６は、コート層３表面に赤外線を照射して、コート層３表面にフィルム層４ａを形成させるものである。
【００６４】
なお、紫外線照射装置１３、疎水化剤塗布装置１４、乾燥装置１５及び画線部書き込み装置１６は、版胴１１の回転方向（図中矢印方向）に対してこの順となるように、版胴１１の周囲に設けられており、版胴１１の回転に伴い版の再生及び作製が連続的に行えるので、版の再生及び作製を効率よく行えるようになっている。
【００６５】
その後、疎水化剤を、疎水化剤塗布装置１４を用いてコート層３表面全面、すなわち版面全面に塗布し、必要なら乾燥機１５を用いて、室温程度の常温で塗布液を乾燥させる。これにより、コート層３表面に塗布層４が形成されて、版作製時の初期状態となる。次に、画線部書き込み工程として、予め用意された画像のデジタルデータに基づき、画線部書き込み装置１６で版面を加熱して、フィルム層４ａを書き込む。
【００６６】
この印刷機１０において、上記したように印刷を終了した版の再生工程は、次のように行われる。まず、版クリーニング装置１２を版胴１１に対して接した状態とし、版面上に付着したインキ、湿し水、紙粉などをきれいに拭き取る。その後、クリーニング装置１２を版胴１１から脱離させ、紫外線照射装置１３で版全面に紫外線照射してフィルム層４ａを分解除去し、版面全面を親水化する。なおこのとき、版面に紫外線を照射して疎水性画線部（フィルム層４ａ）を分解して除去する操作と、洗浄液で版材表面を洗浄する操作とを、同時に行なうか、あるいは交互に繰り返して行うようにすれば、より効果的に版の再生が行える。例えば、湿し水供給装置１８から、洗浄液としての湿し水を供給すればよい。
【００６７】
その後、前記疎水化剤を、疎水化剤塗布装置１４を用いて版全面に塗布し、必要なら乾燥装置１５を用いて、室温程度の常温で液体を乾燥させる。これにより、版作製時の初期状態となる。次に、予め用意された画像のデジタルデータに基づき画線部書き込み装置１６で版面を加熱して、画線部を書き込んだ後、インキングローラ１７、湿し水供給装置１８、ブランケット胴１９を版胴に対して接する状態とし、そして、紙２０がブランケット胴１９に接するように、かつ図６に示す矢印の方向に搬送していくことによって、非画線部の樹脂微粒子は、インキの粘着力および／または湿し水の洗浄作用で除去される。この場合、湿し水供給装置１８、インキ（図示省略）、ブランケット胴１９及び紙２０といった構成要素が、非画線部の樹脂微粒子を除去するための装置、すなわち疎水化剤除去装置を兼ねることとなる。こうして、画線部と非画線部とを現出させた後、印刷が行われるようになっている。
【００６８】
この印刷機１０においては、印刷後の版面のクリーニング、紫外線照射による画線部の分解・除去、前記疎水化剤の塗布、加熱による画線部書き込み、および非画線部の樹脂微粒子の除去の一連の版再生および版作製の工程を、印刷用版材を印刷機に取り付けたまま、印刷機上でも行なうことができる。これによれば、印刷機を停止することなく、また印刷版の交換作業を挟むことなく連続的な印刷作業の実施を行なうことが可能になる。
【００６９】
なお、この印刷機１０においては、印刷用版材を版胴に巻き付けるように構成しているが、これに限定されるものではなく、版胴表面に酸化チタン光触媒を含むコート層を直接設ける、すなわち版胴と印刷用版材とが一体に構成されたものを用いてもよいことは言うまでもない。
【００７０】
また、この印刷機においては、疎水化剤除去装置を、他の構成要素と兼用するようにしているが、独立した構成要素としての疎水化剤除去装置を設けてもよい。例えば、版面に水を噴霧する装置、あるいは、表面が粘着性をもったローラなどが挙げられる。
【００７１】
本実施形態に係る印刷用版材用塗布液、印刷用版材、印刷用版材の作製方法及び再生方法においては、印刷用版材の再利用が可能となっているという利点もさることながら、そのサイクルを迅速化できる利点、とりわけ版の再生時間を著しく短縮するとともに、高分子の有機化合物もほぼ完全に分解・除去できるといった利点をも備えている。すなわち、酸化チタン光触媒と、この酸化チタン光触媒の作用で容易に分解される熱可塑性の樹脂微粒子と、デジタルデータに基づいて樹脂微粒子が塗布された層を加熱し画線部形成する技術とを組み合わせることで、版を作製するにも、版を再生するにも、いずれにしても、それらを実現するための作業に時間がかからないこととなっている。従って、印刷工程全体を極めて速やかに完了させることが可能なものとなっている。
【００７２】
また、酸化チタン光触媒のもつ公知の性質、すなわちバンドギャップエネルギーより高いエネルギーをもつ活性光を照射することにより親水性化する性質および有機物を分解する性質と、加熱処理により溶融してフィルム化すると伴に、版材表面と反応ないし固着する性質および活性光を照射することにより分解除去される性質を併せもつ樹脂微粒子を含む印刷用版材用塗布液と、デジタルデータに基づき版面の前記樹脂微粒子を加熱し、樹脂微粒子をフィルム化させ版面と反応ないし固着させる方法で画線部を書き込む技術とを、組み合わせて利用することにより、版材の再生・再利用を可能とし、使用後に廃棄される版材の量を著しく減少させることができる。したがって、その分、版材に関わるコストを大幅に低減することができる。
また、画像に係わるデジタルデータから、版材への画像書き込みを直接実施することが可能であることから、印刷工程のデジタル化対応がなされており、その相応分の大幅な時間短縮、またはコスト削減を図ることができる。
【００７３】
なお、上記実施形態の印刷用版材用塗布液においては、樹脂微粒子中に光触媒微粒子を分散させ含有させることで、印刷用版材用塗布液が光触媒を含むようにしているが、これに限定されるものではない。例えば、液体中に光触媒微粒子を分散させるようにしても良い。この場合には、塗布液の塗布後に版材表面を乾燥させて液体を発散させれば、光触媒微粒子は樹脂微粒子とともに版材表面に残留するので、塗布液中の分散濃度を適正に制御すれば、上記と同様の効果が得られる。
【００７４】
また、印刷用版材用塗布液を、光触媒を含む版材表面に塗布するようにしているが、これに限定されるものではない。親水性を示す版材表面を有する印刷用版材であれば、適用が可能である。すなわち、疎水性の画線部が光触媒を含有するので、この光触媒の濃度を適正に制御すれば、画線部に含有される光触媒の作用のみで画線部を分解・除去させて版の再生が可能となるので、例えば、従来のＰＳ版等にも適用が可能である。
【００７５】
【発明の効果】
以上説明したように、本発明に係る印刷用版材用塗布液、印刷用版材、印刷用版材の再生方法によれば、版材を再生し繰り返し使用することにより、使用後に廃棄される版材の量を著しく減少させることができるとともに、版材に関わるコストが低減できるようになる。また、印刷工程に占める版再生時間を著しく短縮できるため、印刷準備時間の短縮ができる。さらに、デジタルデータから直接版を作成することにより、印刷工程のデジタル化対応や時間短縮ができるようになる。さらに、印刷機に取り付けた状態で、版作製および版再生ができるようになり、版交換作業がなく操作性を向上させることができる。
【図面の簡単な説明】
【図１】  本発明に係る印刷用版材用塗布液の一実施形態において用いる樹脂微粒子を示す概略構成図である。
【図２】  本発明の一実施形態に係る印刷用版材の構成を示す断面図であって、コート層表面に塗布層が形成された状態を示す。
【図３】  本発明の一実施形態に係る印刷用版材の構成を示す断面図であって、コート層表面にフィルム層が形成された状態を示す。
【図４】  本発明の一実施形態に係る印刷用版材の構成を示す断面図であって、親水性のコート層が露出された状態を示す。
【図５】  版材表面への版の作製、及び印刷後の版の再生の概念図である。
【図６】  版材表面に描かれた画像（画線部）とその白地（非画線部）の一例を示す斜視図である。
【図７】  版の作製、及び印刷終了後の版の再生における版材表面の特性変化を時間に沿って示したグラフである。
【図８】  本発明において用いる印刷機の構成の一例を示す概略構成図である。
【符号の説明】
Ｐ  印刷用版材
ｃ  光触媒微粒子（光触媒）
ｒ  熱可塑性樹脂
ｔ  樹脂微粒子
１  基材
２  中間層
３  コート層
４  塗布層
４ａ  フィルム層（画線部）
５  非画線部
１０  印刷機
１１  版胴
１２  版クリーニング装置
１３  紫外線照射装置（再生装置）
１４  疎水化剤塗布装置
１５  乾燥装置
１６  画線部書き込み装置（不活性光照射装置）
１７  インキングローラ
１８  湿し水供給装置
１９  ブランケット胴
２０  紙
【図１】
0003782682.tif 000002
【図２】
0003782682.tif 000003
【図３】
0003782682.tif 000004
【図４】
0003782682.tif 000005
【図５】
0003782682.tif 000006
【図６】
0003782682.tif 000007
【図７】
0003782682.tif 000008
【図８】
0003782682.tif 000009